(57)【要約】      （修正有）【課題】自動車のドア、トランク、バックドア等の車体開口部周縁のフランジに装着する芯材を有する押出し成形品において、フランジと当接する保持部の部材が軟質の場合、フランジに対する保持力が弱く押出し成形品がフランジから脱落することがある。【解決手段】芯材３を有する押出し成形品は、保持部４の先端部に接触層６が形成され、接触層６が該保持部４より硬い材質の熱可塑性エラストマー組成物または接触層６が粘着性のある熱可塑性エラストマーによって形成する。【選択図】図１
2011025906.tif 000002
【特許請求の範囲】
【請求項１】
自動車のドア、トランク、バックドア等の車体開口部周縁のフランジ（５）に装着する芯材を有する押出し成形品において、成形品本体（１）は長手方向に断面略Ｕ字状の芯材（３）と被覆層（２）によって形成し、該芯材（３）の側部（７）（７）の内側には各々相対する突出した保持部（４）（４）を形成し、該フランジ（５）と当接する面の該保持部（４）の先端部に熱可塑性エラストマー組成物からなる接触層（６）が一体形成されたことを特徴とする芯材を有する押出し成形品。
【請求項２】
請求項１の該接触層（６）が該保持部（４）（４）より硬い材質の熱可塑性エラストマー組成物によって形成したことを特徴とする請求項１に記載する芯材を有する押出し成形品。
【請求項３】
請求項１の該接触層（６）が粘着性のある熱可塑性エラストマー組成物によって形成されたことを特徴とする請求項１に記載する芯材を有する押出し成形品。
【請求項４】
請求項１〜３の該接触層（６）の熱可塑性エラストマー組成物が、
成分（ａ）シングルサイト触媒にて重合されたポリエチレン、またはそれを主体とする共重合体  ３０〜７０重量部、
成分（ｂ）ビニル芳香族化合物を主体とする重合体ブロックＡの少なくとも２個と、共役ジエン化合物を主体とする重合体ブロックＢの少なくとも１個とからなるブロック共重合体、及び／またはこれを水素添加して得られる水添ブロック共重合体  ５〜２５重量部、
成分（ｃ）結晶性のエチレンもしくはプロピレンの単独重合体またはこのエチレンもしくはプロピレンを主体とする結晶性の共重合体  １０〜３０重量部、
成分（ｄ）ゴム用軟化剤５〜２５重量部なる熱可塑性樹脂組成物（Ａ）１００重量部に対して、
成分（ｅ）石油樹脂及び／または水素添加して得られる水素添加石油樹脂を２〜８重量部配合したことを特徴とした請求項１〜３に記載する芯材を有する押出し成形品。
【請求項５】
前記請求項４に記載の該接触層（６）の熱可塑性エラストマー組成物に、熱可塑性樹脂組成物（Ａ）１００重量部に対して、さらに成分（ｆ）無機充填材を１〜２０重量部を配合したことを特徴とした請求項４に記載する芯材を有する押出し成形品。
【発明の詳細な説明】
【技術分野】
【０００１】  本発明は、自動車のドア、トランク、バックドア等の各種車体の開口部周縁のフランジに装着するウェザーストリップ、トリム等の芯材を有する押出し成形品に関するものである。
【背景技術】
【０００２】  自動車のドア、トランク、バックドア等の車体開口部周縁のフランジに装着する芯材を有する押出し成形品において、図７に示すように成形品本体（１）は長手方向に断面略Ｕ字状の芯材（３）と被覆層（２）によって形成され、該芯材（３）の側部（７）（７）の内側には各々突出した保持部（４）（４）が形成され、図８に示すように該成形品本体（１）をフランジ（５）に取付けて、該保持部（４）がフランジ（５）と当接し、保持している。
【先行技術文献】
【特許文献】
【０００３】
【特許文献１】  特開２００６−４４３４１
【発明の概要】
【発明が解決しようとする課題】
【０００４】  先行技術文献に開示された例による保持部（４）の材料を硬さショアＡ２０〜５０までの軟質の熱可塑性エラストマーによって形成すると、保持部が軟質の材料で柔らかくフランジの保持力が小さくなるため、成形品本体（１）がフランジ（５）から脱落する問題点がある。【０００５】  さらに、上記問題点を解決するために、保持部（４）の材料をタイプＡデュロメータ（ショアＡ）硬さ６０以上の熱可塑性エラストマーによって形成したが、材料の硬さが８５以上になると成形品本体（１）をフランジ（５）に取り付けるときの挿入力が大きくなり取付作業性が悪化する。
【課題を解決するための手段】
【０００６】  本発明のものは、上記の問題点を解決するもので、芯材を有する押出し成形品において、成形品本体は長手方向に断面略Ｕ字状の芯材と被覆層によって形成され、該芯材の側部の内側には各々突出した保持部が形成され、該フランジと当接する面の該保持部の先端部に接触層を形成され、成形品本体がフランジから脱落する問題点を解決するものである。
また、該接触層が該保持部より硬い材質の熱可塑性エラストマー組成物によって形成するために接触層の部分から折れ曲がりやすく、挿入力が小さくなりさらに接触層とフランジの接触する面積が増えて保持力を大きくする効果がある。
また、該接触層が粘着性のある熱可塑性エラストマー組成物によって形成し、接触層がフランジの表面にべとつくことで、成形品本体がフランジから滑りにくくなり、脱落する問題点をさらに解決するものである。【０００７】  そして、該接触層の熱可塑性エラストマー組成物が、
成分（ａ）シングルサイト触媒にて重合されたポリエチレン、またはそれを主体とする共重合体  ３０〜７０重量部、
成分（ｂ）ビニル芳香族化合物を主体とする重合体ブロックＡの少なくとも２個と、共役ジエン化合物を主体とする重合体ブロックＢの少なくとも１個とからなるブロック共重合体、及び／またはこれを水素添加して得られる水添ブロック共重合体  ５〜２５重量部、
成分（ｃ）結晶性のエチレンもしくはプロピレンの単独重合体またはこのエチレンもしくはプロピレンを主体とする結晶性の共重合体  １０〜３０重量部、
成分（ｄ）ゴム用軟化剤５〜２５重量部なる熱可塑性樹脂組成物（Ａ）１００重量部に対して、
成分（ｅ）石油樹脂及び／または水素添加して得られる水素添加石油樹脂を２〜８重量部配合したことを特徴とする熱可塑性エラストマー組成物である。【０００８】  さらに、前記に記載の該接触層の熱可塑性エラストマー組成物に、熱可塑性樹脂組成物（Ａ）１００重量部に対して、さらに成分（ｆ）無機充填材を１〜２０重量部配合したことを特徴とする熱可塑性エラストマー組成物である。
【発明の効果】
【０００９】  本発明は、以上のように構成されているので、成形品本体は長手方向に断面略Ｕ字状の芯材と被覆層によって形成され、該芯材の側部の内側には各々突出した保持部が形成され、該フランジと当接する面の該保持部の先端部に接触層が形成され、成形品本体がフランジから脱落する問題点を解決するものであり、該接触層が該保持部より硬い材質の熱可塑性エラストマー組成物によって形成することで、保持部の挿入力を小さくし取付け作業性に優れ、硬い材質が保持力を大きくして、成形品本体がフランジから脱落する問題点を解決するものである。
また、接触層が硬い材質のために接触層の部分から折れ曲がりやすく、挿入力が小さくなりさらに接触層とフランジの接触する面積が増えて保持力を大きくする効果がある。
また、該接触層が粘着性のある熱可塑性エラストマー組成物によって形成し、接触層がフランジの表面にべとつくことで、成形品本体がフランジから滑りにくくなり、保持力を大きくして、成形品本体が脱落する問題点をさらに解決する特性の効果がある。
【図面の簡単な説明】
【００１０】
【図１】  本発明の芯材を有する押出し成形品の縦断側面図である。
【図２】  同じく本発明の成形品本体の車体開口部周縁のフランジに取付けした状態を示す縦断側面図である。
【図３】  本発明の芯材の側面の内側に突出した保持部を形成した縦断側面図である。
【図４】  同じく本発明の芯材の内側に突出した保持部の他の実施例を示す縦断側面図である。
【図５】  本発明の芯材を連続して製造する芯材を有する押出し成形品の製造方法である。
【図６】  本発明の芯材の側部に切除部を形成した斜面図である。
【図７】  従来の成形品を示す縦断側面図である。
【図８】  同じく従来の成形品にフランジを取付けた状態の縦断側面図である。
【発明を実施するための形態】
【００１１】  本発明の実施の形態として図面について説明すると、図１に示すものは、自動車のドア、トランク、バックドア等の車体開口部周縁のフランジ（５）に装着する芯材を有する押出し成形品の請求項１で述べている断面を示すもので、成形品本体（１）は長手方向に断面略Ｕ字状の合成樹脂または金属からなる芯材（３）と熱可塑性エラストマーからなる被覆層（２）によって形成され、該芯材（３）の側部（７）（７）の内側には各々突出した熱可塑性エラストマーからなる保持部（４）（４）を形成され、該フランジ（５）と当接する面の一方の側の該保持部（４）の先端部に接触層（６）が形成され、該接触層（６）が該保持部（４）より硬い材質の熱可塑性エラストマー組成物によって形成され、該接触層（６）が粘着性のある熱可塑性エラストマー組成物によって形成するものである。
【００１２】  図２に示すものは、図１の成形品本体（１）を車体開口部周縁のフランジ（５）に取付けた状態を示すものである。
【００１３】  図３に示すものは、該芯材（３）の側部（７）（７）の内側には各々突出した保持部（４）（４）が形成され、該フランジ（５）と当接する面の相対する両側の該保持部（４）（４）に接触層（６）（６）が形成されている。
また、芯材（３）と被覆層（２）は熱融着されているが、図４の如くに部分的に熱融着せず非熱融着部（１７）を形成するだけのこともある。
さらに、中空シール部（９）の形状は必要に応じて角形、円形、楕円形等のさまざまな各種の形状によって形成され、該芯材（３）の連結部（８）または側部（７）の外側の所望する位置に形成されている。
【００１４】  図５に示すものは、合成樹脂からなる芯材（３）から連続して製造する芯材を有する押出し成形品の成形品本体（１）の製造方法の実施例で、第１押出し成形機（２１）に硬質合成樹脂を注入し、第１金型ダイス（２２）によって断面略Ｕ字状の芯材（３）を形成し、その後、第１冷却水槽（２３）を通過後に引取ローラー（２４）を経て、切除機（２５）によって断面略Ｕ字状の芯材（３）の側部（７）（７）および連結部（８）に図６に示す如く切除部（１６）（１６）を所望する各種形状に切除される。
その後、第２金型ダイス（２７）の内部に進入し、第２押出し成形機（２６）に注入した被覆層（２）および保持部（４）を形成する溶融状態の熱可塑性エラストマーと、第３押出し成形機（２８）に注入した接触層（６）を形成する溶融状態の熱可塑性エラストマーとが注入管（３０）（３０）を通り、該第２金型ダイス（２７）の内部で該芯材（３）の周囲に熱融着し、その後第２冷却槽（２９）を通過する。
中空シール部（９）を形成する場合は、さらに押出し成形機を追加して該第２金型ダイス（２７）の内部で該芯材（３）および被覆層（２）の周囲に熱融着する。
【００１５】  図７に示すものは、従来の実施例を示し、図８に示すものは、従来の成形品をフランジ（５）に取付けた状態を示し、接触層（６）がないので、保持部（４）は緩やかに折れ曲がっている。
【００１６】  該接触層（６）を形成する熱可塑性エラストマー組成物について、
成分（ａ）：必須成分
シングルサイト触媒にて重合されたポリエチレン、またはそれを主体とする共重合体として、好ましくはシングルサイト触媒にて重合されたポリエチレン、好ましくはシングルサイト触媒（メタロセン触媒）にて重合された高密度ポリエチレン（低圧法ポリエチレン）、低密度ポリエチレン（高圧法ポリエチレン）、線状低密度ポリエチレン（エチレンと少量の好ましくは１〜１０モル％のブテン−１、ヘキセン−１、オクテン−１などのα−オレフィンとのコポリマー）などのポリエチレン、エチレン−プロピレンコポリマーと、エチレン・酢酸ビニル共重合体などの中から選ばれた１種または２種以上が好ましく用いられる。
【００１７】  好ましくは、比重０．９２以下、融点９５℃以下を有し、メタロセン触媒（シングルサイト触媒）を用いて製造されたエチレン・オクテン・コポリマーである。これらは、一般に温度１９０℃、荷重２．１６ｋｇにおけるメルトフローレイト（ＭＦＲ）が０．５ｇ／１０分以上のものが良い。これらは、１種類以上を組み合せても良い。
【００１８】  成分（ｂ）：必須成分
ビニル芳香族化合物を主体とする重合体ブロックＡの少なくとも２個と、共役ジエン化合物を主体とする重合体ブロックＢの少なくとも１個とからなるブロック共重合体またはこれを水素添加して得られるもの、あるいはこれらの混合物であり、例えば、Ａ−Ｂ−Ａ、Ｂ−Ａ−Ｂ−Ａ、Ａ−Ｂ−Ａ−Ｂ−Ａなどの構造を有するビニル芳香族化合物−共役ジエン化合物ブロック共重合体および／または、これらの水素添加されたもの等を挙げることができる。
【００１９】  上記（水添）ブロック共重合体（ここで（水添）ブロック共重合体とは、ブロック共重合体および／または水添ブロック共重合体を意味する）は、ビニル芳香族化合物を５〜６０重量％、好ましくは、２０〜５０重量％含む。
【００２０】  ビニル芳香族化合物を主体とする重合体ブロックＡは好ましくはビニル芳香族化合物のみから成るか、またはビニル芳香族化合物５０重量％以上、好ましくは７０重量％以上と共役ジエン化合物との共重合体ブロック、もしくはその水添物である。
【００２１】  共役ジエン化合物を主体とする重合体ブロックＢは好ましくは、共役ジエン化合物のみから成るか、または共役ジエン化合物５０重量％以上、好ましくは７０重量％以上とビニル芳香族化合物との共重合体ブロック、もしくはその水添物である。
【００２２】  これらのビニル芳香族化合物を主体とする重合体ブロックＡ、共役ジエン化合物を主体とする重合体ブロックＢのそれぞれにおいて、分子鎖中のビニル化合物または共役ジエン化合物の分布がランダム、テーパード（分子鎖に沿ってモノマー成分が増加または減少するもの）、一部ブロック状またはこれらの任意の組合せでなっていてもよい。
【００２３】  ビニル芳香族化合物を主体とする重合体ブロックＡあるいは共役ジエン化合物を主体とする重合体ブロックＢが２個以上ある場合には、それぞれが同一構造であっても異なる構造であってもよい。
【００２４】  （水添）ブロック共重合体を構成するビニル芳香族化合物としては、例えば、スチレン、α−メチルスチレン、ビニルトルエン、ｐ−第３ブチルスチレンなどのうちから１種または２種以上が選択でき、中でもスチレンが好ましい。また共役ジエン化合物としては、例えば、ブタジエン、イソプレン、１，３−ペンタジエン、２，３−ジメチル−１，３−ブタジエンなどのうちから１種または２種以上が選ばれ、中でもブタジエン、イソプレンおよびこれらの組合せが好ましい。
【００２５】  共役ジエン化合物を主体とする重合体ブロックＢにおけるミクロ結合は任意に選ぶことができる。
【００２６】  ブタジエンブロックにおいては、１，２−ミクロ結合が２０〜５０％、特に２５〜４５％が好ましい。
【００２７】  また、ポリイソプレンブロックにおいては、該イソプレン化合物の７０〜１００重量％が、１，４−ミクロ結合を有し、かつ該イソプレン化合物に基づく脂肪族二重結合の少なくとも９０％以上が水素添加されたものが好ましい。
【００２８】  上記した構造を有する本発明に供する（水添）ブロック共重合体の重量平均分子量は、下限値は５，０００以上、好ましくは１０，０００以上、より好ましくは８０，０００以上であり、上限値は、４００，０００以下、好ましくは３００，０００以下、より好ましくは１５０，０００以下の範囲である。分子量分布（重量平均分子量（Ｍｗ）と数平均分子量（Ｍｎ）の比（Ｍｗ／Ｍｎ））は好ましくは１０以下、さらに好ましくは５以下、より好ましくは２以下である。（水添）ブロック共重合体の分子構造は、直鎖状、分岐状、放射状あるいはこれらの任意の組合せのいずれであってもよい。
【００２９】  成分（ｃ）：必須成分
本発明で用いられる成分（ｃ）は、結晶性のエチレンもしくはプロピレンの単独重合体またはこのエチレンもしくはプロピレンを主体とする結晶性の共重合体が挙げられる。例えば、高密度ポリエチレン、低密度ポリエチレン、エチレン・ブテン−１共重合体等の結晶性エチレン系重合体、アイソタクチックポリプロピレン、プロピレン・エチレン共重合体、プロピレン・ブテン−１共重合体、プロピレン・エチレン・ブテン−１三元共重合体等の結晶性プロピレン系重合体が挙げられる。その中でも、ポリプロピレン系樹脂が好ましい。
【００３０】  成分（ｄ）：必須成分
本発明で用いられるゴム用軟化剤成分（ｄ）は、非芳香族系ゴム用軟化剤成分でも芳香族系ゴム用軟化剤成分でもかまわず、また、エステル系可塑剤も使用できるが、特に、非芳香族系の鉱物油、エステル系可塑剤が好ましい。非芳香族系の鉱物油軟化剤としては、パラフィン鎖炭素数が全炭素数の５０％以上を占めるパラフィン系の軟化剤が挙げられる。
【００３１】  成分（ｅ）：必須成分
本発明で用いられる石油樹脂成分（ｅ）としては、石油精製工業、石油化学工業の各種工業、特にナフサの分解工程で得られる不飽和炭化水素を原料として共重合して得られる樹脂であって、Ｃ５留分を原料とした脂肪族系石油樹脂、Ｃ９留分を原料とした芳香族系石油樹脂、ジシクロペンタジエンを原料とした脂環族系石油樹脂、並びにテルペン系樹脂およびこれら２種以上が共重合した共重合系石油樹脂、さらにこれらを水素化した水素化石油樹脂などが例示できる。上記した樹脂の水素添石油樹脂は、上記の樹脂を当業者に公知の方法により水素添加して得られる。具体的には、出光石油化学（株）製のアイマーブ（水素化石油樹脂）、荒川化学工業（株）製のアルコン（水素化石油樹脂）、ヤスハラケミカル（株）製のクリアロン（水素化テルペン樹脂）、トーネックス（株）製のエスコレッツ（脂肪族系炭化水素樹脂）、などの市販品を用いることができる。
【００３２】  熱可塑性樹脂組成物（Ａ）は成分（ａ）、（ｂ）、（ｃ）、（ｄ）より構成され、それぞれの配合量は、（ａ）は３０〜７０重量部、（ｂ）は５〜２５重量部、（ｃ）は１０〜３０重量部、（ｄ）は５〜２５重量部である。好ましくは、（ａ）は４０〜６０重量部、（ｂ）は１０〜２０重量部、（ｃ）は１５〜２５重量部、（ｄ）は１０〜２０重量部である。
【００３３】  成分（ａ）の配合量は、熱可塑性樹脂組成物（Ａ）１００重量部に対して２〜８重量部が好ましい。
【００３４】（ｆ）無機充填剤
本発明の熱可塑性エラストマー組成物は、必要に応じて、無機充填剤（ｆ）成分を配合することができる。成分（ｆ）は、熱可塑性エラストマー組成物から得られる成形品の圧縮永久歪みなど一部の物性を改良する効果のほかに、増量による経済上の利点を有する。成分（ｆ）としては、ウォラストナイト、緑泥石、炭酸カルシウム、タルク、シリカ、珪藻土、硫酸バリウム、炭酸マグネシウム、水酸化マグネシウム、マイカ、クレー、酸化チタン、カーボンブラック、ガラス繊維、中空ガラスバルーン、炭素繊維、チタン酸カルシウム繊維、天然けい酸、合成けい酸（ホワイトカーボン）等が挙げられる。これらのうち、炭酸カルシウム、ウォラストナイト、緑泥石、タルクが特に好ましい。
成分（ｆ）の配合量は、配合する場合は、熱可塑性樹脂組成物（Ａ）１００重量部に対して１〜２０重量部が好ましい。
【００３５】  また、本発明に使用する成形品本体（１）の材料の硬さの使用例としては、断面略Ｕ字状の芯材（３）は硬質合成樹脂からなり、硬質合成樹脂としてはタイプＡデュロメータ硬さ（ＪＩＳ  Ｋ６２５３、１５秒後値）９０以上のオレフィン系樹脂またはオレフィン系樹脂にタルク等の粉体を２０〜５０重量％混合した混合合成樹脂を使用し、剛性を高め、線膨張係数を小さくする。
【００３６】  さらに、被覆層（２）及び保持部（４）を形成する熱可塑性エラストマーの材料の使用例としては、タイプＡデュロメータ硬さ（ＪＩＳ  Ｋ６２５３、１５秒後値）６０〜８０のオレフィン系熱可塑性エラストマーまたはスチレン系熱可塑性エラストマーが使用される。
【００３７】  また、接触層（６）を形成する熱可塑性エラストマーの材料の使用例としては、タイプＡデュロメータ硬さ（ＪＩＳ  Ｋ６２５３、１５秒後値）７５〜９０の熱可塑性エラストマー組成物が使用される。
さらに、中空シール部（９）を形成する熱可塑性エラストマーとしては、タイプＡデュロメータ硬さ（ＪＩＳ  Ｋ６２５３、１５秒後値）２０〜５０が使用される。
【実施例１】
【００３８】  本発明の接触層（６）を形成する熱可塑性エラストマー組成物の実施例を説明するが、本発明はこれに限定するものではない。実施例で使用した材料および試験方法は以下の通りである。【００３９】材料Ａ
（ａ）成分として、
商品名：ＫＳ２４０、日本ポリエチレン（株）製、メタロセン触媒系エチレン・１−ヘキセン共重合体、密度０．８８ｇ／ｃｍ３、ＭＦＲ（１９０℃、２１．１８Ｎ）２．２ｇ／１０分を５０重量部
（ｂ）成分として、
商品名：セプトン４０５５、クラレ（株）製、スチレン−イソプレンブロック共重合体、スチレン含有量  ３０重量％、イソプレン含有量  ７０重量％、重量平均分子量  ２６０，０００、分子量分布  １．３、水素添加率＝９０％以上を１５重量部
（ｃ）成分として、
商品名：ＦＷ４ＢＴ、日本ポリプロ（株）製、ポリプロピレンランダム共重合体、ＭＦＲ（２３０℃、２１．１８Ｎ）７ｇ／１０分を２０重量部
（ｄ）成分として、
商品名：ダイアナプロセスオイルＰＷ−９０、出光興産（株）製、非芳香族炭化水素系ゴム用軟化剤（Ｏｉｌ）（パラフィン系オイル）、重量平均分子量  ５４０を１５重量部
（（ａ）＋（ｂ）＋（ｃ）＋（ｄ）＝１００重量部）
（ｅ）成分として、
商品名：アイマープＰ−１４０、出光石油化学（株）製、石油樹脂、軟化点１４０℃、平均分子量  ９１０、密度  １．０３を５重量部
（ｆ）成分として、
炭酸カルシウム（ＣａＣＯ３）：ＮＳ４００（三共精粉（株）製）を１０重量部
を配合、溶融混練して得られるペレット状の材料を用いた。【００４０】  下記の試験方法を行い、表１の物性値が得られた。
１、硬度：
ＪＩＳ  Ｋ６２５３に準拠し、試験片として６．３ｍｍ厚プレスシートを用い、タイプＡデュロメータ硬さにて測定し、１５秒値を求めた。測定温度は２３℃であった。
２、引張強さ、１００％モデュラス、伸び：
引張強さ、１００％モデュラス、伸びの測定は、ＪＩＳ  Ｋ６３０１に準拠し、試験片は２ｍｍ厚プレスシートを、３号ダンベル型に打抜いて使用した。引張速度は５００ｍｍ／分とした。測定温度は２３℃であった。
３、永久伸び：
ＪＩＳ  Ｋ６２７３に準拠し、試験片として２ｍｍ厚プレスシートを用いて幅６ｍｍの短冊形状を用いた。
測定条件、前処置として伸び率１００％の負荷をかけて試験時間２４時間放置した後、サンプルの永久伸びを測定した。評線間は５０ｍｍ、引張速度は１０ｍｍ／分であった。【００４１】
【表１】
2011025906.tif 000003
【実施例２】
【００４２】  次に、成形品本体（１）の保持部（４）に接触層（６）の有無の違いによる保持力および挿入力の比較を表２に示す。
実施例１は保持部（４）に本発明の接触層（６）を形成したものであり、比較例１は保持部（４）だけで、接触層（６）は形成されていない。
そして、保持部（４）に使用する材料ＢはタイプＡデュロメータ硬さ（ＪＩＳ  Ｋ６２５３、１５秒後値）７２、引張強さ１０ＭＰａ（ＪＩＳ  Ｋ６２５１）、１００％モデュラス３．１ＭＰａ（ＪＩＳ  Ｋ６２５１）、伸び６００％（ＪＩＳ  Ｋ６２５１）、永久伸び２１％（ＪＩＳ  Ｋ６２７３）の物性値の熱可塑性エラストマーを使用される。
表２からも明らかなように、接触層（６）を形成した実施例１が挿入力が小さく取付け作業性に優れ、保持力が大きくて成形品本体（１）がフランジから脱落する問題点を解決することがわかる。【００４３】
【表２】
2011025906.tif 000004
【符号の説明】
【００４４】  １        成形品本体
２        被覆層
３        芯材
４        保持部
５        フランジ
６        接触層
７        側部
８        連結部
９        中空シール部
１６        切除部
１７        非熱融着部
２１        第１押出し成形機
２２        第１金型ダイス
２３        第１冷却水槽
２４        引取ローラー
２５        切除機
２６        第２押出し成形機
２７        第２金型ダイス
２８        第３押出し成形機
２９        第２冷却槽
３０        注入管
【図１】
2011025906.tif 000005
【図２】
2011025906.tif 000006
【図３】
2011025906.tif 000007
【図４】
2011025906.tif 000008
【図５】
2011025906.tif 000009
【図６】
2011025906.tif 000010
【図７】
2011025906.tif 000011
【図８】
2011025906.tif 000012
【手続補正書】
【提出日】平成21年12月4日(2009.12.4)
【手続補正１】
【補正対象書類名】明細書
【補正対象項目名】００３６
【補正方法】変更
【補正の内容】
【００３６】  さらに、被覆層（２）及び保持部（４）を形成する熱可塑性エラストマーまたはゴムの使用例としては、タイプＡデュロメータ硬さ（ＪＩＳ  Ｋ６２５３、１５秒後値）６０〜８０のオレフィン系熱可塑性エラストマー、スチレン系熱可塑性エラストマー、ＥＰＤＭ系ゴムが使用される。
【手続補正２】
【補正対象書類名】明細書
【補正対象項目名】００３７
【補正方法】変更
【補正の内容】
【００３７】  また、接触層（６）を形成する熱可塑性エラストマーの使用例としては、タイプＡデュロメータ硬さ（ＪＩＳ  Ｋ６２５３、１５秒後値）７５〜９０の熱可塑性エラストマー組成物が使用される。
さらに、中空シール部（９）を形成する熱可塑性エラストマーとしては、タイプＡデュロメータ硬さ（ＪＩＳ  Ｋ６２５３、１５秒後値）２０〜５０が使用される。
【手続補正３】
【補正対象書類名】明細書
【補正対象項目名】００３９
【補正方法】変更
【補正の内容】
【００３９】材料Ａ
（ａ）成分として、
商品名：ＫＳ２４０、日本ポリエチレン（株）製、メタロセン触媒系エチレン・１−ヘキセン共重合体、密度０．８８ｇ／ｃｍ３、ＭＦＲ（１９０℃、２１．１８Ｎ）２．２ｇ／１０分を５０重量部
（ｂ）成分として、
商品名：セプトン４０５５、クラレ（株）製、スチレン−イソプレンブロック共重合体、スチレン含有量３０重量％、イソプレン含有量７０重量％、重量平均分子量２６０，０００、分子量分布１．３、水素添加率９０％以上を１５重量部
（ｃ）成分として、
商品名：ＦＷ４ＢＴ、日本ポリプロ（株）製、ポリプロピレンランダム共重合体、ＭＦＲ（２３０℃、２１．１８Ｎ）７ｇ／１０分を２０重量部
（ｄ）成分として、
商品名：ダイアナプロセスオイルＰＷ−９０、出光興産（株）製、非芳香族炭化水素系ゴム用軟化剤（Ｏｉｌ）（パラフィン系オイル）、重量平均分子量５４０を１５重量部
（（ａ）＋（ｂ）＋（ｃ）＋（ｄ）＝１００重量部）
（ｅ）成分として、
商品名：アイマープＰ−１４０、出光石油化学（株）製、石油樹脂、軟化点１４０℃、平均分子量９１０、密度１．０３を５重量部
（ｆ）成分として、
炭酸カルシウム（ＣａＣＯ３）：ＮＳ４００（三共精粉（株）製）を１０重量部
を配合、溶融混練して得られるペレット状の材料を用いた。
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
自動車の車体開口部周縁のフランジ（５）に装着する芯材を有する押出し成形品において、成形品本体（１）は長手方向に断面略Ｕ字状の芯材（３）と被覆層（２）によって形成し、該芯材（３）の側部（７）（７）の内側には保持部（４）（４）を形成し、該フランジ（５）と当接する面の該保持部（４）に熱可塑性エラストマー組成物からなる接触層（６）が一体形成されたことを特徴とする芯材を有する押出し成形品。
【請求項２】
請求項１の該接触層（６）の熱可塑性エラストマー組成物が、成分（ａ）シングルサイト触媒にて重合されたポリエチレン、またはそれを主体とする共重合体３０〜７０重量部、
成分（ｂ）ビニル芳香族化合物を主体とする重合体ブロックＡの少なくとも２個と、共役ジエン化合物を主体とする重合体ブロックＢの少なくとも１個とからなるブロック共重合体、及び／またはこれを水素添加して得られる水添ブロック共重合体５〜２５重量部、
成分（ｃ）結晶性のエチレンもしくはプロピレンの単独重合体またはこのエチレンもしくはプロピレンを主体とする結晶性の共重合体１０〜３０重量部、
成分（ｄ）ゴム用軟化剤５〜２５重量部からなる熱可塑性樹脂組成物（Ａ）１００重量部に対して、
成分（ｅ）石油樹脂及び／または水素添加して得られる水素添加石油樹脂を２〜８重量部配合したことを特徴とした請求項１に記載する芯材を有する押出し成形品。
【請求項３】
前記請求項２に記載の該接触層（６）の熱可塑性エラストマー組成物に、熱可塑性樹脂組成物（Ａ）１００重量部に対して、さらに成分（ｆ）無機充填材を１〜２０重量部を配合したことを特徴とした請求項２に記載する芯材を有する押出し成形品。
【請求項４】
該接触層（６）が該保持部（４）の一部に形成したことを特徴とする請求項１から３に記載する芯材を有する押出し成形品。
【請求項５】
該接触層（６）が一方の側の該保持部（４）に形成されたことを特徴とする請求項１から４に記載する芯材を有する押出し成形品。
【請求項６】
該接触層（６）が一方および他方の両側の該保持部（４）（４）に形成されたことを特徴とする請求項１から４に記載する芯材を有する押出し成形品。
【請求項７】
該接触層（６）が該保持部（４）（４）より硬い材質の熱可塑性エラストマー組成物によって形成したことを特徴とする請求項１から６に記載する芯材を有する押出し成形品。
【請求項８】
該接触層（６）が粘着性のある熱可塑性エラストマー組成物によって形成されたことを特徴とする請求項１から６に記載する芯材を有する押出し成形品。
【手続補正２】
【補正対象書類名】明細書
【補正対象項目名】全文
【補正方法】変更
【補正の内容】
【発明の詳細な説明】
【技術分野】
【０００１】  本発明は、自動車のドア、トランク、バックドア等の車体の開口部周縁のフランジに装着するウェザーストリップ、トリム等の芯材を有する押出し成形品に関するものである。
【背景技術】
【０００２】  自動車のドア、トランク、バックドア等の車体開口部周縁のフランジに装着する芯材を有する押出し成形品において、図７に示すように成形品本体（１）は長手方向に断面略Ｕ字状の芯材（３）と被覆層（２）によって形成され、該芯材（３）の側部（７）（７）の内側には各々突出した保持部（４）（４）が形成され、図８に示すように該成形品本体（１）をフランジ（５）に装着して、該保持部（４）がフランジ（５）と当接し、保持している。
【先行技術文献】
【特許文献】
【０００３】
【特許文献１】  特開２００６−４４３４１
【発明の概要】
【発明が解決しようとする課題】
【０００４】  先行技術文献に開示された例による保持部（４）の材料を硬さショアＡ２０〜５０までの軟質の熱可塑性エラストマーによって形成すると、保持部が軟質の材料で柔らかくフランジの保持力が小さくなるため、成形品本体（１）がフランジ（５）から脱落する問題点がある。【０００５】  さらに、上記問題点を解決するために、保持部（４）の材料をタイプＡデュロメータ（ショアＡ）硬さ５０以上の熱可塑性エラストマーによって形成したが、材料の硬さが８５以上になると成形品本体（１）をフランジ（５）に装着するときの挿入力が大きくなり作業性が悪化する。
【課題を解決するための手段】
【０００６】  本発明のものは、上記の問題点を解決するもので、芯材を有する押出し成形品において、成形品本体は長手方向に断面略Ｕ字状の芯材と被覆層によって形成され、該芯材の側部の内側には各々突出した保持部が形成され、該フランジと当接する面の該保持部の少なくとも一部に接触層を形成され、成形品本体がフランジから脱落する問題点を解決するものである。【０００７】  そして、該接触層の熱可塑性エラストマー組成物が、
成分（ａ）シングルサイト触媒にて重合されたポリエチレン、またはそれを主体とする共重合体３０〜７０重量部、
成分（ｂ）ビニル芳香族化合物を主体とする重合体ブロックＡの少なくとも２個と、共役ジエン化合物を主体とする重合体ブロックＢの少なくとも１個とからなるブロック共重合体、及び／またはこれを水素添加して得られる水添ブロック共重合体５〜２５重量部、
成分（ｃ）結晶性のエチレンもしくはプロピレンの単独重合体またはこのエチレンもしくはプロピレンを主体とする結晶性の共重合体１０〜３０重量部、
成分（ｄ）ゴム用軟化剤５〜２５重量部からなる熱可塑性樹脂組成物（Ａ）１００重量部に対して、
成分（ｅ）石油樹脂及び／または水素添加して得られる水素添加石油樹脂を２〜８重量部配合したことを特徴とする熱可塑性エラストマー組成物である。【０００８】  さらに、前記に記載の該接触層の熱可塑性エラストマー組成物に、熱可塑性樹脂組成物（Ａ）１００重量部に対して、さらに成分（ｆ）無機充填材を１〜２０重量部配合したことを特徴とする熱可塑性エラストマー組成物である。
また、該接触層の熱可塑性エラストマー組成物を保持部の一部に形成するために接触層の部分から折れ曲がりやすく、挿入力が小さくなりさらに接触層とフランジの接触する面積が増えて保持力を大きくする効果がある。
また、該接触層が粘着性のある熱可塑性エラストマー組成物によって形成し、接触層がフランジの表面にべとつくことで、成形品本体がフランジから滑りにくくなり、脱落する問題点をさらに解決するものである。
【発明の効果】
【０００９】  本発明は、以上のように構成されているので、成形品本体は長手方向に断面略Ｕ字状の芯材と被覆層によって形成され、該芯材の側部の内側には各々突出した保持部が形成され、該フランジと当接する面の該保持部に接触層が形成され、成形品本体がフランジから脱落する問題点を解決するものであり、該接触層の熱可塑性エラストマー組成物を該保持部の一部に形成することで、接触層の部分から折れ曲がりやすく、保持部の挿入力を小さくし作業性に優れ、保持力を大きくして、さらに成形品本体がフランジから脱落する問題点を解決するものである。
また、接触層が硬い材質のために、挿入力が小さくなりさらに接触層とフランジの接触する面積が増えて保持力を大きくする効果がある。
また、該接触層が粘着性のある熱可塑性エラストマー組成物によって形成し、接触層がフランジの表面にべとつくことで、成形品本体がフランジから滑りにくくなり、保持力を大きくして、成形品本体が脱落する問題点をさらに解決する特性の効果がある。
【図面の簡単な説明】
【００１０】
【図１】  本発明の芯材を有する押出し成形品の縦断側面図である。
【図２】  同じく本発明の成形品本体を車体開口部周縁のフランジに装着した状態を示す縦断側面図である。
【図３】  本発明の芯材の側面の内側に突出した保持部を形成した縦断側面図である。
【図４】  同じく本発明の芯材の内側に突出した保持部の他の実施例を示す縦断側面図である。
【図５】  本発明の芯材を連続して製造する芯材を有する押出し成形品の製造方法である。
【図６】  本発明の芯材の側部に切除部を形成した斜面図である。
【図７】  従来の成形品を示す縦断側面図である。
【図８】  同じく従来の成形品本体をフランジに装着した状態の縦断側面図である。
【発明を実施するための形態】
【００１１】  本発明の実施の形態として図面について説明すると、図１に示すものは、自動車のドア、トランク、バックドア等の車体開口部周縁のフランジ（５）に装着するウェザーストリップ、トリム等の芯材を有する押出し成形品の請求項１で述べている断面を示すもので、成形品本体（１）は長手方向に断面略Ｕ字状の合成樹脂または金属からなる芯材（３）と熱可塑性エラストマーからなる被覆層（２）によって形成され、該芯材（３）の側部（７）（７）の内側には各々突出した熱可塑性エラストマーからなる保持部（４）（４）を形成され、該フランジ（５）と当接する面の一方の側の該保持部（４）の一部に接触層（６）が形成される。好ましくは、該接触層（６）は、該保持部（４）の先端側の一部に形成される。
そして、該接触層（６）が該保持部（４）より硬い材質の熱可塑性エラストマー組成物によって形成され、該接触層（６）が粘着性のある熱可塑性エラストマー組成物によって形成するものである。さらに、被覆層（２）は必要に応じて芯材（３）の周囲の一部又は全体に形成するものである。
【００１２】  図２に示すものは、図１の成形品本体（１）を車体開口部周縁のフランジ（５）に装着した状態を示すものである。
【００１３】  図３に示すものは、該芯材（３）の側部（７）（７）の内側には各々突出した保持部（４）（４）が形成され、該フランジ（５）と当接する面の対向する両側の該保持部（４）（４）に接触層（６）（６）が形成されている。
また、芯材（３）と被覆層（２）は熱融着されているが、図４の如くに部分的に熱融着せず非熱融着部（１７）を形成するだけのこともある。
さらに、中空シール部（９）の形状は必要に応じて角形、円形、楕円形等のさまざまな各種の形状によって形成され、該芯材（３）の連結部（８）または側部（７）の外側の所望する位置に形成されている。
【００１４】  図５に示すものは、合成樹脂からなる芯材（３）から連続して製造する芯材を有する押出し成形品の成形品本体（１）の製造方法の実施例で、第１押出し成形機（２１）に硬質合成樹脂を注入し、第１金型ダイス（２２）によって断面略Ｕ字状の芯材（３）を形成し、その後、第１冷却水槽（２３）を通過後に引取ローラー（２４）を経て、切除機（２５）によって断面略Ｕ字状の芯材（３）の側部（７）（７）および連結部（８）に図６に示す如く切除部（１６）（１６）を所望する各種形状に切除される。
その後、第２金型ダイス（２７）の内部に進入し、第２押出し成形機（２６）に注入した被覆層（２）および保持部（４）を形成する溶融状態の熱可塑性エラストマーと、第３押出し成形機（２８）に注入した接触層（６）を形成する溶融状態の熱可塑性エラストマー組成物とが注入管（３０）（３０）を通り、該第２金型ダイス（２７）の内部で該芯材（３）の周囲に熱融着し、その後第２冷却槽（２９）を通過する。
中空シール部（９）を形成する場合は、さらに押出し成形機を追加して該第２金型ダイス（２７）の内部で該芯材（３）および被覆層（２）の周囲に熱融着する。
【００１５】  図７に示すものは、従来の実施例を示し、図８に示すものは、従来の成形品をフランジ（５）に装着した状態を示し、接触層（６）がないので、保持部（４）は緩やかに折れ曲がっているため、保持部とフランジの接触する面積が少ない。
【００１６】  該接触層（６）を形成する熱可塑性エラストマー組成物について、
成分（ａ）：必須成分
シングルサイト触媒にて重合されたポリエチレン、またはそれを主体とする共重合体として、好ましくはシングルサイト触媒にて重合されたポリエチレン、好ましくはシングルサイト触媒（メタロセン触媒）にて重合された高密度ポリエチレン（低圧法ポリエチレン）、低密度ポリエチレン（高圧法ポリエチレン）、線状低密度ポリエチレン（エチレンと少量の好ましくは１〜１０モル％のブテン−１、ヘキセン−１、オクテン−１などのα−オレフィンとのコポリマー）などのポリエチレン、エチレン−プロピレンコポリマーと、エチレン・酢酸ビニル共重合体などの中から選ばれた１種または２種以上が好ましく用いられる。
【００１７】  好ましくは、比重０．９２以下、融点９５℃以下を有し、メタロセン触媒（シングルサイト触媒）を用いて製造されたエチレン・オクテン・コポリマーである。これらは、一般に温度１９０℃、荷重２．１６ｋｇにおけるメルトフローレイト（ＭＦＲ）が０．５ｇ／１０分以上のものが良い。これらは、１種類以上を組み合せても良い。
【００１８】  成分（ｂ）：必須成分
ビニル芳香族化合物を主体とする重合体ブロックＡの少なくとも２個と、共役ジエン化合物を主体とする重合体ブロックＢの少なくとも１個とからなるブロック共重合体またはこれを水素添加して得られるもの、あるいはこれらの混合物であり、例えば、Ａ−Ｂ−Ａ、Ｂ−Ａ−Ｂ−Ａ、Ａ−Ｂ−Ａ−Ｂ−Ａなどの構造を有するビニル芳香族化合物−共役ジエン化合物ブロック共重合体および／または、これらの水素添加されたもの等を挙げることができる。
【００１９】  上記（水添）ブロック共重合体（ここで（水添）ブロック共重合体とは、ブロック共重合体および／または水添ブロック共重合体を意味する）は、ビニル芳香族化合物を５〜６０重量％、好ましくは、２０〜５０重量％含む。
【００２０】  ビニル芳香族化合物を主体とする重合体ブロックＡは好ましくはビニル芳香族化合物のみから成るか、またはビニル芳香族化合物５０重量％以上、好ましくは７０重量％以上と共役ジエン化合物との共重合体ブロック、もしくはその水添物である。
【００２１】  共役ジエン化合物を主体とする重合体ブロックＢは好ましくは、共役ジエン化合物のみから成るか、または共役ジエン化合物５０重量％以上、好ましくは７０重量％以上とビニル芳香族化合物との共重合体ブロック、もしくはその水添物である。
【００２２】  これらのビニル芳香族化合物を主体とする重合体ブロックＡ、共役ジエン化合物を主体とする重合体ブロックＢのそれぞれにおいて、分子鎖中のビニル化合物または共役ジエン化合物の分布がランダム、テーパード（分子鎖に沿ってモノマー成分が増加または減少するもの）、一部ブロック状またはこれらの任意の組合せでなっていてもよい。
【００２３】  ビニル芳香族化合物を主体とする重合体ブロックＡあるいは共役ジエン化合物を主体とする重合体ブロックＢが２個以上ある場合には、それぞれが同一構造であっても異なる構造であってもよい。
【００２４】  （水添）ブロック共重合体を構成するビニル芳香族化合物としては、例えば、スチレン、α−メチルスチレン、ビニルトルエン、ｐ−第３ブチルスチレンなどのうちから１種または２種以上が選択でき、中でもスチレンが好ましい。また共役ジエン化合物としては、例えば、ブタジエン、イソプレン、１，３−ペンタジエン、２，３−ジメチル−１，３−ブタジエンなどのうちから１種または２種以上が選ばれ、中でもブタジエン、イソプレンおよびこれらの組合せが好ましい。
【００２５】  共役ジエン化合物を主体とする重合体ブロックＢにおけるミクロ結合は任意に選ぶことができる。
【００２６】  ブタジエンブロックにおいては、１，２−ミクロ結合が２０〜５０％、特に２５〜４５％が好ましい。
【００２７】  また、ポリイソプレンブロックにおいては、該イソプレン化合物の７０〜１００重量％が、１，４−ミクロ結合を有し、かつ該イソプレン化合物に基づく脂肪族二重結合の少なくとも９０％以上が水素添加されたものが好ましい。
【００２８】  上記した構造を有する本発明に供する（水添）ブロック共重合体の重量平均分子量は、下限値は５，０００以上、好ましくは１０，０００以上、より好ましくは８０，０００以上であり、上限値は、４００，０００以下、好ましくは３００，０００以下、より好ましくは１５０，０００以下の範囲である。分子量分布（重量平均分子量（Ｍｗ）と数平均分子量（Ｍｎ）の比（Ｍｗ／Ｍｎ））は好ましくは１０以下、さらに好ましくは５以下、より好ましくは２以下である。（水添）ブロック共重合体の分子構造は、直鎖状、分岐状、放射状あるいはこれらの任意の組合せのいずれであってもよい。
【００２９】  成分（ｃ）：必須成分
本発明で用いられる成分（ｃ）は、結晶性のエチレンもしくはプロピレンの単独重合体またはこのエチレンもしくはプロピレンを主体とする結晶性の共重合体が挙げられる。例えば、高密度ポリエチレン、低密度ポリエチレン、エチレン・ブテン−１共重合体等の結晶性エチレン系重合体、アイソタクチックポリプロピレン、プロピレン・エチレン共重合体、プロピレン・ブテン−１共重合体、プロピレン・エチレン・ブテン−１三元共重合体等の結晶性プロピレン系重合体が挙げられる。その中でも、ポリプロピレン系樹脂が好ましい。
【００３０】  成分（ｄ）：必須成分
本発明で用いられるゴム用軟化剤成分（ｄ）は、非芳香族系ゴム用軟化剤成分でも芳香族系ゴム用軟化剤成分でもかまわず、また、エステル系可塑剤も使用できるが、特に、非芳香族系の鉱物油、エステル系可塑剤が好ましい。非芳香族系の鉱物油軟化剤としては、パラフィン鎖炭素数が全炭素数の５０％以上を占めるパラフィン系の軟化剤が挙げられる。
【００３１】  成分（ｅ）：必須成分
本発明で用いられる石油樹脂成分（ｅ）としては、石油精製工業、石油化学工業の各種工業、特にナフサの分解工程で得られる不飽和炭化水素を原料として共重合して得られる樹脂であって、Ｃ５留分を原料とした脂肪族系石油樹脂、Ｃ９留分を原料とした芳香族系石油樹脂、ジシクロペンタジエンを原料とした脂環族系石油樹脂、並びにテルペン系樹脂およびこれら２種以上が共重合した共重合系石油樹脂、さらにこれらを水素化した水素化石油樹脂などが例示できる。上記した樹脂の水素添石油樹脂は、上記の樹脂を当業者に公知の方法により水素添加して得られる。具体的には、出光石油化学（株）製のアイマーブ（水素化石油樹脂）、荒川化学工業（株）製のアルコン（水素化石油樹脂）、ヤスハラケミカル（株）製のクリアロン（水素化テルペン樹脂）、トーネックス（株）製のエスコレッツ（脂肪族系炭化水素樹脂）、などの市販品を用いることができる。
【００３２】  熱可塑性樹脂組成物（Ａ）は成分（ａ）、（ｂ）、（ｃ）、（ｄ）より構成され、それぞれの配合量は、（ａ）は３０〜７０重量部、（ｂ）は５〜２５重量部、（ｃ）は１０〜３０重量部、（ｄ）は５〜２５重量部である。好ましくは、（ａ）は４０〜６０重量部、（ｂ）は１０〜２０重量部、（ｃ）は１５〜２５重量部、（ｄ）は１０〜２０重量部である。
【００３３】  成分（ｅ）の配合量は、熱可塑性樹脂組成物（Ａ）１００重量部に対して２〜８重量部が好ましい。
【００３４】（ｆ）無機充填剤
本発明の熱可塑性エラストマー組成物は、必要に応じて、無機充填剤（ｆ）成分を配合することができる。成分（ｆ）は、熱可塑性エラストマー組成物から得られる成形品の圧縮永久歪みなど一部の物性を改良する効果のほかに、増量による経済上の利点を有する。成分（ｆ）としては、ウォラストナイト、緑泥石、炭酸カルシウム、タルク、シリカ、珪藻土、硫酸バリウム、炭酸マグネシウム、水酸化マグネシウム、マイカ、クレー、酸化チタン、カーボンブラック、ガラス繊維、中空ガラスバルーン、炭素繊維、チタン酸カルシウム繊維、天然けい酸、合成けい酸（ホワイトカーボン）等が挙げられる。これらのうち、炭酸カルシウム、ウォラストナイト、緑泥石、タルクが特に好ましい。
成分（ｆ）の配合量は、配合する場合は、熱可塑性樹脂組成物（Ａ）１００重量部に対して１〜２０重量部が好ましい。
【００３５】  また、本発明に使用する成形品本体（１）の材料の硬さの使用例を説明するが、これに限定するものではない。断面略Ｕ字状の芯材（３）は硬質合成樹脂からなり、硬質合成樹脂としてはタイプＡデュロメータ硬さ（ＪＩＳ  Ｋ６２５３、１５秒後値）９０以上のオレフィン系樹脂またはオレフィン系樹脂にタルク等の粉体を２０〜５０重量％混合した混合合成樹脂を使用し、剛性を高め、線膨張係数を小さくする。
【００３６】  さらに、被覆層（２）及び保持部（４）を形成する熱可塑性エラストマーとしては、タイプＡデュロメータ硬さ（ＪＩＳ  Ｋ６２５３、１５秒後値）５０〜８０のオレフィン系熱可塑性エラストマーまたはスチレン系熱可塑性エラストマー等が使用される。
【００３７】  また、接触層（６）を形成する熱可塑性エラストマー組成物としては、タイプＡデュロメータ硬さ（ＪＩＳ  Ｋ６２５３、１５秒後値）６０〜９０の熱可塑性エラストマー組成物が使用される。
さらに、中空シール部（９）を形成する熱可塑性エラストマーとしては、タイプＡデュロメータ硬さ（ＪＩＳ  Ｋ６２５３、１５秒後値）２０〜５０が使用される。
【実施例】
【００３８】  本発明の接触層（６）を形成する熱可塑性エラストマー組成物（以下、単に材料Ａとする）の実施例を説明するが、本発明はこれに限定するものではない。実施例で使用した材料および試験方法は以下の通りである。【００３９】材料Ａ
（ａ）成分として、
商品名：ＫＳ２４０、日本ポリエチレン（株）製、メタロセン触媒系エチレン・１−ヘキセン共重合体、密度０．８８ｇ／ｃｍ３、ＭＦＲ（１９０℃、２１．１８Ｎ）２．２ｇ／１０分を５０重量部
（ｂ）成分として、
商品名：セプトン４０５５、クラレ（株）製、スチレン−イソプレンブロック共重合体、スチレン含有量３０重量％、イソプレン含有量７０重量％、重量平均分子量２６０，０００、分子量分布１．３、水素添加率９０％以上を１５重量部
（ｃ）成分として、
商品名：ＦＷ４ＢＴ、日本ポリプロ（株）製、ポリプロピレンランダム共重合体、ＭＦＲ（２３０℃、２１．１８Ｎ）７ｇ／１０分を２０重量部
（ｄ）成分として、
商品名：ダイアナプロセスオイルＰＷ−９０、出光興産（株）製、非芳香族炭化水素系ゴム用軟化剤（Ｏｉｌ）（パラフィン系オイル）、重量平均分子量５４０を１５重量部
（（ａ）＋（ｂ）＋（ｃ）＋（ｄ）＝１００重量部）
（ｅ）成分として、
商品名：アイマープＰ−１４０、出光石油化学（株）製、石油樹脂、軟化点１４０℃、平均分子量９１０、密度１．０３を５重量部
（ｆ）成分として、
炭酸カルシウム（ＣａＣＯ３）：ＮＳ４００（三共精粉（株）製）を１０重量部を配合、溶融混練して得られるペレット状の材料を用いた。【００４０】  下記の試験方法を行い、表１の物性値が得られた。
１、硬度：
ＪＩＳ  Ｋ６２５３に準拠し、試験片として６．３ｍｍ厚プレスシートを用い、タイプＡデュロメータ硬さにて測定し、１５秒後値を求めた。測定温度は２３℃であった。
２、引張強さ、１００％モデュラス、伸び：
引張強さ、１００％モデュラス、伸びの測定は、ＪＩＳ  Ｋ６３０１に準拠し、試験片は２ｍｍ厚プレスシートを、３号ダンベル型に打抜いて使用した。引張速度は５００ｍｍ／分とした。測定温度は２３℃であった。
３、永久伸び：
ＪＩＳ  Ｋ６２７３に準拠し、試験片として２ｍｍ厚プレスシートを用いて幅６ｍｍの短冊形状を用いた。
測定条件、前処置として伸び率１００％の負荷をかけて試験時間２４時間放置した後、サンプルの永久伸びを測定した。評線間は５０ｍｍ、引張速度は１０ｍｍ／分であった。【００４１】
【表１】
2011025906.tif 000013
【００４２】次に、保持部（４）に使用する熱可塑性エラストマー（以下、単に材料Ｂとする）としてはタイプＡデュロメータ硬さ（ＪＩＳ  Ｋ６２５３、１５秒後値）７２、引張強さ１０ＭＰａ（ＪＩＳ  Ｋ６２５１）、１００％モデュラス３．１ＭＰａ（ＪＩＳ  Ｋ６２５１）、伸び６００％（ＪＩＳ  Ｋ６２５１）、永久伸び２１％（ＪＩＳ  Ｋ６２７３）の物性値の熱可塑性エラストマーを使用される。【００４３】そして、実施例１には、材料Ｂからなる保持部（４）に材料Ａからなる接触層（６）を形成した成形品本体（１）を押出し成形して、図２のように成形品本体（１）をフランジ（５）に装着して、保持力および挿入力を測定して表２に示す。
比較例１には、接触層（６）を形成しない材料Ｂからなる保持部（４）だけの成形品本体（１）を押出し成形して、図８のように成形品本体（１）をフランジ（５）に装着して、保持力および挿入力を測定して表２に示す。
表２からも明らかなように、接触層（６）を形成した実施例１が挿入力が小さく作業性に優れ、保持力が大きくて成形品本体（１）がフランジから脱落する問題点を解決することがわかる。【００４４】
【表２】
2011025906.tif 000014
【符号の説明】
【００４５】１          成形品本体
２          被覆層
３          芯材
４          保持部
５          フランジ
６          接触層
７          側部
８          連結部
９          中空シール部
１６        切除部
１７        非熱融着部
２１        第１押出し成形機
２２        第１金型ダイス
２３        第１冷却水槽
２４        引取ローラー
２５        切除機
２６        第２押出し成形機
２７        第２金型ダイス
２８        第３押出し成形機
２９        第２冷却槽
３０        注入管
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
自動車の車体開口部周縁のフランジ（５）に装着する芯材を有する押出し成形品において、成形品本体（１）は長手方向に断面略Ｕ字状の芯材（３）と被覆層（２）によって形成し、該芯材（３）の側部（７）（７）の内側には保持部（４）（４）を形成し、該フランジ（５）と当接する面の該保持部（４）に熱可塑性エラストマー組成物からなる接触層（６）が一体形成されたことを特徴とする芯材を有する押出し成形品。
【請求項２】
請求項１の該接触層（６）の熱可塑性エラストマー組成物が、
成分（ａ）シングルサイト触媒にて重合されたポリエチレン、またはそれを主体とする共重合体３０〜７０重量部、
成分（ｂ）ビニル芳香族化合物を主体とする重合体ブロックＡの少なくとも２個と、共役ジエン化合物を主体とする重合体ブロックＢの少なくとも１個とからなるブロック共重合体、及び／またはこれを水素添加して得られる水添ブロック共重合体５〜２５重量部、
成分（ｃ）結晶性のエチレンもしくはプロピレンの単独重合体またはこのエチレンもしくはプロピレンを主体とする結晶性の共重合体１０〜３０重量部、
成分（ｄ）ゴム用軟化剤５〜２５重量部からなる熱可塑性樹脂組成物（Ａ）１００重量部に対して、
成分（ｅ）石油樹脂及び／または水素添加して得られる水素添加石油樹脂を２〜８重量部配合したことを特徴とした請求項１に記載する芯材を有する押出し成形品。
【請求項３】
前記請求項２に記載の該接触層（６）の熱可塑性エラストマー組成物に、熱可塑性樹脂組成物（Ａ）１００重量部に対して、さらに成分（ｆ）無機充填材を１〜２０重量部を配合したことを特徴とした請求項２に記載する芯材を有する押出し成形品。
【請求項４】
該接触層（６）が該保持部（４）の一部に形成したことを特徴とする請求項１から３のいずれか一項に記載する芯材を有する押出し成形品。
【請求項５】
該接触層（６）が一方の側の該保持部（４）に形成されたことを特徴とする請求項１から４のいずれか一項に記載する芯材を有する押出し成形品。
【請求項６】
該接触層（６）が一方および他方の両側の該保持部（４）（４）に形成されたことを特徴とする請求項１から４のいずれか一項に記載する芯材を有する押出し成形品。
【請求項７】
該接触層（６）が該保持部（４）（４）より硬い材質の熱可塑性エラストマー組成物によって形成したことを特徴とする請求項１から６のいずれか一項に記載する芯材を有する押出し成形品。
【請求項８】
該接触層（６）が粘着性のある熱可塑性エラストマー組成物によって形成されたことを特徴とする請求項１から６のいずれか一項に記載する芯材を有する押出し成形品。
【手続補正２】
【補正対象書類名】明細書
【補正対象項目名】０００４
【補正方法】変更
【補正の内容】
【０００４】  先行技術文献特開２００６−４４３４１に開示された例による保持部（４）の材料を硬さショアＡ２０〜５０までの軟質の熱可塑性エラストマーによって形成すると、保持部が軟質の材料で柔らかくフランジの保持力が小さくなるため、成形品本体（１）がフランジ（５）から脱落する問題点がある。
【手続補正３】
【補正対象書類名】明細書
【補正対象項目名】００４３
【補正方法】変更
【補正の内容】
【００４３】  そして、実施例１には、材料Ｂからなる保持部（４）に材料Ａからなる接触層（６）を形成した成形品本体（１）を押出し成形して、図２のように成形品本体（１）をフランジ（５）に装着して、保持力および挿入力を測定して表２に示す。
比較例１には、接触層（６）を形成しない材料Ｂからなる保持部（４）だけの成形品本体（１）を押出し成形して、図８のように成形品本体（１）をフランジ（５）に装着して、保持力および挿入力を測定して表２に示す。
表２からも明らかなように、接触層（６）を形成した実施例１が挿入力が小さく作業性に優れ、保持力が大きくて成形品本体（１）がフランジから脱落する問題点を解決することがわかる。尚、評価の○は良好で、×は不良の判断をする。
【手続補正書】
【提出日】平成22年6月25日(2010.6.25)
【手続補正１】
【補正対象書類名】明細書
【補正対象項目名】００１１
【補正方法】変更
【補正の内容】
【００１１】  本発明の実施の形態として図面について説明すると、図１に示すものは、自動車のドア、トランク、バックドア等の車体開口部周縁のフランジ（５）に装着するウェザーストリップ、トリム等の芯材を有する押出し成形品の請求項１で述べている断面を示すもので、成形品本体（１）は長手方向に断面略Ｕ字状の合成樹脂または金属からなる芯材（３）と熱可塑性エラストマーまたはその発泡体からなる被覆層（２）によって形成され、該芯材（３）の側部（７）（７）の内側には各々突出した熱可塑性エラストマーまたはその発泡体からなる保持部（４）（４）を形成され、該フランジ（５）と当接する面の一方の側の該保持部（４）の一部に接触層（６）が形成される。好ましくは、該接触層（６）は、該保持部（４）の先端側の一部に形成される。
そして、該接触層（６）が該保持部（４）より硬い材質の熱可塑性エラストマー組成物によって形成され、該接触層（６）が粘着性のある熱可塑性エラストマー組成物によって形成するものである。さらに、被覆層（２）は必要に応じて芯材（３）の周囲の一部又は全体に形成するものである。
【手続補正２】
【補正対象書類名】明細書
【補正対象項目名】００３１
【補正方法】変更
【補正の内容】
【００３１】  成分（ｅ）：必須成分
本発明で用いられる石油樹脂成分（ｅ）としては、石油精製工業、石油化学工業の各種工程、特にナフサの分解工程で得られる不飽和炭化水素を原料として共重合して得られる樹脂であって、Ｃ５留分を原料とした脂肪族系石油樹脂、Ｃ９留分を原料とした芳香族系石油樹脂、ジシクロペンタジエンを原料とした脂環族系石油樹脂、並びにテルペン系樹脂およびこれら２種以上が共重合した共重合系石油樹脂、さらにこれらを水素化した水素化石油樹脂などが例示できる。上記した樹脂の水素添加石油樹脂は、上記の樹脂を当業者に公知の方法により水素添加して得られる。具体的には、出光石油化学（株）製のアイマーブ（水素化石油樹脂）、荒川化学工業（株）製のアルコン（水素化石油樹脂）、ヤスハラケミカル（株）製のクリアロン（水素化テルペン樹脂）、トーネックス（株）製のエスコレッツ（脂肪族系炭化水素樹脂）、などの市販品を用いることができる。
【手続補正３】
【補正対象書類名】明細書
【補正対象項目名】００３６
【補正方法】変更
【補正の内容】
【００３６】  さらに、被覆層（２）及び保持部（４）を形成する熱可塑性エラストマーまたはその発泡体としては、タイプＡデュロメータ硬さ（ＪＩＳ  Ｋ６２５３、１５秒後値）５０〜８０のオレフィン系熱可塑性エラストマーまたはその発泡体、スチレン系熱可塑性エラストマーまたはその発泡体が使用される。
【手続補正４】
【補正対象書類名】明細書
【補正対象項目名】００３７
【補正方法】変更
【補正の内容】
【００３７】  また、接触層（６）を形成する熱可塑性エラストマー組成物としては、タイプＡデュロメータ硬さ（ＪＩＳ  Ｋ６２５３、１５秒後値）６０〜９０の熱可塑性エラストマー組成物が使用される。
さらに、中空シール部（９）を形成する熱可塑性エラストマーまたはその発泡体としては、タイプＡデュロメータ硬さ（ＪＩＳ  Ｋ６２５３、１５秒後値）２０〜５０が使用される。